КЕРАМИЧЕСКАЯ МАССА ДЛЯ ИЗГОТОВЛЕНИЯ ПЛИТКИ ДЛЯ ПОЛОВ
CERAMIC MASS FOR MAKING OF FLOOR TILES

Изобретение относится к cоставам керамических масс для производства плитки для полов.
Известна керамическая масса состава, мас.%: глина огнеупорная 45,0-60,0; перлит 25,0-40,0; металлургический шлак 2,0-6,0; бентонит 5,0-20,0 [1].
Задача изобретения состоит в повышении износостойкости плитки, полученной из керамической массы.
Технический результат достигается тем, что керамическая масса для изготовления плитки для полов, содержащая глину огнеупорную, перлит, металлургический шлак, бентонит, дополнительно включает тальк и целестин при следующем соотношении компонентов, мас.%: глина огнеупорная 46,0-55,0; перлит 10,0-15,0; металлургический шлак 7,0-9,0; бентонит 15,0-20,0; тальк 5,0-10,0; целестин 3,0-5,0.
В таблице приведены составы керамической массы для изготовления плитки для полов.
2
2
3
2
2
3
2
2
В составе керамической массы используют глины огнеупорные следующего состава, мас.%: SiO 42,0-80,0; АlО 13,0-35,0; TiO 0,3-1,6; FeO 1,2-11,0; СаО до 1,7; MgO 0,2-1,6; NaO 0,1-3,6; КО 0,1-4,4; п.п.п. 2,6-15,7.
2
2
3
2
3
3
Используют бентониты, содержащие, мас.%: SiO 42,18-75,34; АlO9,45-22,9; FeO 3,59-13,27; СаО 1,57-15,9; MgO 0,29-4,0; SO 0,1-3,4; п.п.п. 3,66-19,08.
2
2
3
общ
2
5
Сталеплавильный шлак содержит, мас.%: SiO 10,0-24,0; АlO 0,5-11,8; Fе 14,7-34,4; СаО 34,0-45,0; МgО 0,5-11,8; MnO 0,4-4,9; PO 0,3-1,12; S 0,03-0,18.
2
2
3
3
Доменный шлак содержит, мас.%: SiO 36,0-41,0; AlO8,0-11,0; FeO 0,2-0,7; CaO 40,0-48,0; MgO 6,0-10,0; MnO 0,1-1,0; SO 0,5-2,2.
2
2
2
3
2
3
Титановый шлак характеризуется следующим химическим составом, мас.%: TiO 85,0-90,0; FeO 4,5-6,5; МnО 1,0-2,0; SiO 4,0-5,0; AlO 1,5-3,0; MgO 1,0-3,0; CaO 0,5-1,0; СrО 0,5-1,5.
Компоненты
Состав, мас.%;
1
2
3
Глина огнеупорная
46,0
50,5
55,0
Перлит
15,0
12,5
10,0
Металлургический шлак:
- сталеплавильный шлак
9,0
-
-
- доменный шлак
-
8,0
-
- шлак титановый
-
-
7,0
Бентонит
20,0
17,5
15,0
Тальк
5,0
7,5
10,0
Целестин
5,0
4,0
3,0
Истираемость плитки, г/см<sup>2</sup>
~0,02
~0,02
~0,02
Плитка из предложенной керамической массы может быть получена следующим образом.
Компоненты дозируют в требуемых количествах, перлит предварительно вспучивают. Глину огнеупорную и бентонит сушат до влажности 5-7%. Компоненты размалывают до порошкообразного состояния, смешивают и готовят керамическую массу с влажностью 10-12%. Из приготовленной массы под давлением 25-30 МПа прессуют плитку, которую обжигают при температуре 1000-1100°С.
Источник информации
1. Авторское свидетельство №621656 СССР, 1978.